(57)【要約】【課題】感熱転写方式で得られる画像に保護層を用いて容易にマット調を与えつつ、画像の精細性や鮮映性を低下させない感熱転写記録媒体を提供する。【解決手段】基材１０と、基材１０の一方の面に形成した耐熱滑性層５０と、基材１０の他方の面に形成した熱転写性保護層４０を備える感熱転写記録媒体１において、熱転写性保護層４０を、基材１０の他方の面の少なくとも一部に離型層２０と保護層３０を順次積層して形成し、離型層２０に、不定形で粒径が離型層２０の厚さの二倍以下の無機フィラー２１と、球形で粒径が離型層２０の厚さの二倍以上の有機フィラー２２を添加し、有機フィラー２２を、転写後の保護層３０の表面と同じ樹脂系の材料で形成する。【選択図】図１
2015063086.tif 000002
【特許請求の範囲】
【請求項１】
基材と、前記基材の一方の面に形成した耐熱滑性層と、前記基材の他方の面に形成した熱転写性保護層と、を備える感熱転写記録媒体において、
前記熱転写性保護層は、前記基材の他方の面の少なくとも一部に離型層と保護層を順次積層して形成され、
前記離型層に、不定形で粒径が前記離型層の厚さの二倍以下の無機フィラーと、球形で粒径が前記離型層の厚さの二倍以上の有機フィラーと、を添加し、
前記有機フィラーは、転写後の前記保護層の表面と同じ樹脂系の材料で形成されていることを特徴とする感熱転写記録媒体。
【請求項２】
前記有機フィラーは、アクリル樹脂系の材料で形成され、且つ前記保護層に添加されていることを特徴とする請求項１に記載した感熱転写記録媒体。
【請求項３】
前記無機フィラーは、シリカ系の材料で形成されていることを特徴とする請求項１または請求項２に記載した感熱転写記録媒体。
【請求項４】
前記離型層の厚さは、０．５μｍ以上５．０μｍ以下の範囲内であることを特徴とする請求項１から請求項３のうちいずれか１項に記載した感熱転写記録媒体。
【請求項５】
前記無機フィラーの粒径は、前記離型層の厚さをａとして（１／２）ａ以上（９／５）ａ以下の範囲内であることを特徴とする請求項１から請求項４のうちいずれか１項に記載した感熱転写記録媒体。
【請求項６】
前記有機フィラーの粒径は、前記離型層の厚さをａとして２ａ以上３ａ以下の範囲内であることを特徴とする請求項１から請求項５のうちいずれか１項に記載した感熱転写記録媒体。
【請求項７】
請求項１から請求項６のうちいずれか１項に記載した感熱転写記録媒体を用いて印画されていることを特徴とする感熱転写印画物。
【発明の詳細な説明】
【技術分野】
【０００１】
本発明は、感熱転写方式のプリンタに使用される感熱転写記録媒体に関するものであり、基材上に熱転写性保護層を剥離可能に形成した感熱転写記録媒体に関する。詳しくは、感熱転写方式で得られる画像に、意匠性に優れたマット調を付与することが可能な感熱転写記録媒体に関するものである。
【背景技術】
【０００２】
感熱転写記録媒体は、一般的にサーマルリボンと呼ばれ、感熱転写方式のプリンタに使用されるインクリボンのことであり、基材の一方の面に感熱転写層を設け、基材の他方の面に耐熱滑性層（バックコート層）を設けたものである。ここで、感熱転写層はインクの層であって、プリンタのサーマルヘッドに発生する熱によって、そのインクを昇華（昇華転写方式）、または、溶融（溶融転写方式）させて、被転写体側に転写するものである。
【０００３】
現在、感熱転写方式の中でも昇華転写方式は、プリンタの高機能化と併せて各種画像を簡便にフルカラー形成できるため、デジタルカメラのセルフプリント、身分証明書等のカード類、アミューズメント用出力物等、広く利用されている。そういった用途の多様化に伴い、得られる出力物への耐久性を求める声も大きくなり、基材シートの同じ側に、互いに重ならないように設けた複数の感熱転写層を有する感熱転写記録媒体が普及する傾向がある。
【０００４】
そのような中、表面をマット調にした保護層を設けることにより意匠性を高めた感熱転写記録媒体についても、アミューズメント用出力物等を中心として要望が高まっている。意匠性を高めた感熱転写記録媒体に関する技術としては、例えば、特許文献１や特許文献２に記載されている技術がある。
特許文献１に記載されている技術では、基材に残る離型層にフィラーを入れることにより表面を粗面化することによって、表面をマット調としているが、単に離型層へフィラーを入れるだけの方法では、４５度入射におけるグロスメーターの測定値が２０グロスとなり、通常印刷物等でエンボスを使用したマット調の印刷物の１０グロス以下とは大きくかけ離れている。
【０００５】
特許文献２に記載されている技術は、転写する保護層の表面に熱で膨張する粒子を入れることによって表面を粗面化する方法であるが、保護層に表面の光沢が大きく低下するだけの粒子を入れてしまうと、屈折率等の影響から画像の精細性や鮮映性を低下させてしまい好ましくない。
【先行技術文献】
【特許文献】
【０００６】
【特許文献１】特許第４１４２５１７号公報
【特許文献２】特許第４６６２６６２号公報
【発明の概要】
【発明が解決しようとする課題】
【０００７】
そこで、本発明は上記の問題を鑑み、感熱転写方式で得られる画像に保護層を用いて容易にマット調を与えつつ、画像の精細性や鮮映性を低下させない感熱転写記録媒体を提供することを目的とする。
【課題を解決するための手段】
【０００８】
本発明の一態様の感熱転写記録媒体は、基材と、前記基材の一方の面に形成した耐熱滑性層と、前記基材の他方の面に形成した熱転写性保護層と、を備える感熱転写記録媒体において、前記熱転写性保護層は、前記基材の他方の面の少なくとも一部に離型層と保護層を順次積層して形成され、前記離型層に、不定形で粒径が前記離型層の厚さの二倍以下の無機フィラーと、球形で粒径が前記離型層の厚さの二倍以上の有機フィラーと、を添加し、前記有機フィラーは、転写後の前記保護層の表面と同じ樹脂系の材料で形成されていることを特徴とする。
【０００９】
また、本発明の一態様に係わる感熱転写記録媒体は、前記有機フィラーが、アクリル樹脂系の材料で形成され、且つ前記保護層に添加されていることが好ましい。
また、本発明の一態様に係わる感熱転写記録媒体は、前記無機フィラーが、シリカ系の材料で形成されていることが好ましい。
また、本発明の一態様に係わる感熱転写記録媒体は、前記離型層の厚さは、０．５μｍ以上５．０μｍ以下の範囲内であることが好ましい。
【００１０】
また、本発明の一態様に係わる感熱転写記録媒体は、前記無機フィラーの粒径は、前記離型層の厚さをａとして（１／２）ａ以上（９／５）ａ以下の範囲内であることが好ましい。
また、本発明の一態様に係わる感熱転写記録媒体は、前記有機フィラーの粒径は、前記離型層の厚さをａとして２ａ以上３ａ以下の範囲内であることが好ましい。
【００１１】
本発明の一態様の感熱転写印画物は、上述した感熱記録媒体を用いて印画されていることを特徴とする。
【発明の効果】
【００１２】
本発明の一態様の感熱転写記録媒体は、基材の一方の面に耐熱滑性層を形成し、前記基材の他方の面に熱転写性保護層を形成し、前記熱転写性保護層を、前記基材の他方の面の少なくとも一部に離型層と保護層を順次積層して形成され、前記離型層内に、不定形で粒径が前記離型層の厚さの二倍以下の無機フィラーと、球形で転写後の前記保護層表面と同じ樹脂系で粒径が前記離型層の厚さの二倍以上の有機フィラーを添加し、前記有機フィラーを、転写後の前記保護層の表面と同じ樹脂系の材料で形成する。
【００１３】
これにより、感熱転写方式で得られる画像が安定して、４５度入射におけるグロスメーターの測定値が２０グロス以下とすることが可能となる。また、さらに、最適化することにより、１０グロス以下となる感熱転写記録媒体を提供することが可能となる。
【図面の簡単な説明】
【００１４】
【図１】本発明の実施形態の感熱転写記録媒体の概略構成を示す図である。
【発明を実施するための形態】
【００１５】
以下、本発明の実施形態（以下、「本実施形態」と記載する）について、図面を参照しつつ説明する。
（全体構成）
図１は、本実施形態の感熱転写記録媒体の概略構成を示す図であり、感熱転写記録媒体を側方から見た断面図である。
図１中に示すように、感熱転写記録媒体１は、基材１０と、熱転写性保護層４０と、耐熱滑性層５０を備えている。
【００１６】
（基材１０の構成）
基材１０は、熱転写における熱圧で軟化変形しない耐熱性と強度が要求される部材である。
また、基材１０の材料としては、例えば、ポリエチレンテレフタレート、ポリエチレンナフタレート、ポリプロピレン、セロファン、アセテート、ポリカーボネート、ポリサルフォン、ポリイミド、ポリビニルアルコール、芳香族ポリアミド、アラミド、ポリスチレン等の合成樹脂のフィルム、および、コンデンサー紙、パラフィン紙等の紙類等を、単独で、または、組み合わされた複合体として使用可能である。
【００１７】
なお、基材１０の材料としては、上記の材料中では、特に、物性面、加工性、コスト面等を考慮すると、ポリエチレンテレフタレートフィルムが好ましい。
また、基材１０の厚さは、操作性、加工性を考慮し、２μｍ以上５０μｍ以下の範囲内とすることが可能である。しかしながら、転写適性や加工性等のハンドリング性を考慮すると、２μｍ以上９μｍ以下程度とすることが好ましい。
【００１８】
また、基材１０においては、耐熱滑性層５０や熱転写性保護層４０を形成する面に、接着処理を施すことも可能である。この場合、接着処理としては、コロナ処理、火炎処理、オゾン処理、紫外線処理、放射線処理、粗面化処理、プラズマ処理、プライマー処理等の公知の技術を適用することが可能であり、また、それらの処理を二種以上併用することもできる。
【００１９】
（熱転写性保護層４０の構成）
熱転写性保護層４０は、基材１０の他方の面（図中では、上側の面）に、離型層２０と保護層３０を順次積層して形成されている。
離型層２０には、無機フィラー２１と、有機フィラー２２が添加されている。
無機フィラー２１は、不定形であり、粒径が離型層２０の厚さの二倍以下に形成されている。
有機フィラー２２は、球形であり、転写後の保護層３０の表面と同じ樹脂系で、粒径が離型層２０の厚さの二倍以上に形成されている。
【００２０】
また、離型層２０を形成する材料のうち、バインダー樹脂としては、従来公知の離型性に優れた樹脂を用いることが可能である。これは、例えば、セルロース系樹脂、シリコーン樹脂、シリコーン変性樹脂、フッ素樹脂、フッ素変性樹脂、メラミン樹脂、ポリビニルアルコール、アクリル系樹脂、アクリル− スチレン系樹脂、熱架橋性エポキシ−アミノ樹脂及び熱架橋性アルキッド−アミノ樹脂等を用いることが可能である。
【００２１】
これらの離型性樹脂は、単独でも混合物としても用いることが可能である。また、基材との密着性を向上させるために、少量のエチレン酢酸ビニルコポリマー系樹脂、ポリエステル系樹脂等を添加することも可能である。
本実施形態では、一例として、離型層２０が、上述した離型性を有する樹脂材料からなるバインダーと二種類以上のフィラー（無機フィラー２１、有機フィラー２２）とから形成され、形成された離型層２０の表面が、微細で形状の異なる凹凸形状を有している場合について説明する。
【００２２】
無機フィラー２１としては、例えば、シリカ、アルミナ、クレー、タルク、珪藻土、ゼオライト、炭酸カルシウム、硫酸バリウム、酸化亜鉛、チタニア、ジルコニア、マグネシア、ガラスなどの公知の無機フィラーを用いることが可能である。
有機フィラー２２としては、転写後の保護層表面と同じ樹脂系のもので、例えば、アクリルビーズ、メラミンビーズ、シリコーンビーズ等を用いることが可能である。また、有機フィラー２２としては、イソシアネート系やメラミン系のような硬化剤により硬化させたものを用いることも可能である。
【００２３】
上記のように、無機フィラー２１及び有機フィラー２２において、不定形の無機系と球形の有機系を組み合わせることによって表面の凹凸を複雑にすることが可能となり、優れたマット感を得ることが可能となる。
また、無機フィラー２１及び有機フィラー２２は、無機系と有機系それぞれにおいて、単独で用いることが可能であり、また、複数種を混合して用いることも可能である。
【００２４】
また、本実施形態では、離型層２０の厚さと、添加するフィラーの粒径との関係が重要となる。
保護層３０において、表面のグロスを下げつつも保護層３０のヘイズが上昇してしまうと、画像の精細性や鮮映性を低下させてしまい好ましくない。表面に凹凸を設ける以上、外部ヘイズの上昇を抑えることは出来ないが、加えて内部ヘイズまでも上昇させてしまうとヘイズが高くなりすぎてしまう。
【００２５】
このため、保護層３０への転写が内部ヘイズを上げる要因となりうる、保護層表面に用いる樹脂と屈折率が大きく異なる無機フィラー２１については、離型層２０へ確実に留まらせる必要がある。
一方、保護層３０の表面と樹脂系を揃えた有機フィラー２２については、保護層３０に転写してしまったとしても内部ヘイズを上昇させないことから、可能な限り大きな凹凸として使用することが好ましい。
【００２６】
このため、離型層２０の厚さをａとした場合に、無機フィラー２１の粒径は、２ａ以下、好ましくは、（１／２）ａ以上（９／５）ａ以下の範囲内とし、有機フィラー２２の粒径は、２ａ以上、好ましくは、２ａ以上３ａ以下の範囲内とする。
このような粒径とすることによって、無機フィラー２１が確実に離型層２０内に留まるため、ヘイズの上昇を抑えることが可能となる。これに加え、有機フィラー２２には、離型層２０内に留まるものと、保護層３０に転写されるものの両方が存在することとなり、表面の凹凸を大きくすることが可能となる。
【００２７】
無機フィラー２１及び有機フィラー２２の添加量としては、二つのフィラーの合計量として、バインダー樹脂に対して５〜１００ｗｔ％、好ましくは１０〜６０ｗｔ％となる。
これは、フィラーの添加量が少なすぎると、離型層２０の表面の凹凸が少なくなってしまい、保護層３０の表面のグロスを十分に低下させることが出来なくなるためである。
また、フィラーの添加量が多すぎる場合には、離型層２０が脆くなり、基材１０との密着力が低下する、または、フィラーの保持力が低下してしまい、フィラーが脱落するなどの問題が生じてしまうためである。
【００２８】
なお、離型層２０については、その離型性の向上や、フィラー保持力を向上させるために、バインダーに加えてイソシアネート系に代表されるような公知の硬化剤を添加してもよい。また、離型性の向上のために、シリコーン形やフッ素系の離型剤を添加してもよい。
また、離型層２０の厚さは、０．５μｍ以上５．０μｍ以下の範囲内が好適である。これは、離型層２０の厚さが０．５μｍ以下の場合には、フィラーの保持力が低下してしまい、５．０μｍ以上の場合には、膜の凝集力が低下してしまうという問題が生じるためである。
【００２９】
保護層３０を形成するための樹脂としては、従来公知の各種耐久性及び透明性に優れた樹脂を、いずれも用いることが可能である。これは、例えば、アクリル系樹脂、セルロース系樹脂、ポリビニルアセタール樹脂、ポリエステル樹脂などが挙げられるが、これに限定されるものではない。特に、耐久性、透明性の両面から、アクリル系樹脂が好ましい。
また、保護層３０は、接着性と耐久性を高めるために複数層からなる構成としてもよい。さらに、必要に応じて、紫外線吸収剤、光安定剤、酸化防止剤、触媒促進剤、着色剤、艶調整剤、蛍光増白剤、帯電防止剤等の機能性添加剤を添加することが可能である。
【００３０】
ここで、保護層３０を複数層とした場合には、転写時に受像紙と接する接着層を設けることとなるが、この接着層に用いるバインダー樹脂としては、熱溶融性以外は、特に限定されるものではない。
すなわち、例えば、ポリスチレン、ポリα−メチルスチレン等のスチレン系樹脂、ポリメタクリル酸メチル、ポリアクリル酸エチル等のアクリル系樹脂、ポリ塩化ビニル、ポリ酢酸ビニル、塩化ビニル−酢酸ビニル共重合体、ポリビニルブチラール、ポリビニルアセタール等のビニル系樹脂、ポリエステル樹脂、ポリアミド樹脂、エポキシ樹脂、ポリウレタン樹脂、石油樹脂、アイオノマー、エチレン−アクリル酸共重合体、エチレン−アクリル酸エステル共重合体等の合成樹脂、ニトロセルロース、エチルセルロース、セルロースアセテートプロピオネート等のセルロース誘導体、ロジン、ロジン変性マレイン酸樹脂、エステルガム、ポリイソブチレンゴム、ブチルゴム、スチレン−ブタジエンゴム、ブタジエン−アクリロニトリルゴム、ポリ塩素化オレフィン等の天然樹脂や合成ゴムの誘導体、カルナバワックス、パラフィンワックス等のワックス類を用いることが可能である。
【００３１】
また、保護層３０の厚さは、０．５μｍ以上１０．０μｍ以下の範囲内であることが好適である。これは、保護層３０の厚さが０．５μ以下の場合には、十分に凹凸を形成できず、マット感を上げることが出来なくなってしまい、１０．０μｍ以上の場合には、膜の凝集力が低下し、転写が不安定となってしまうという問題が生じるためである。
【００３２】
（耐熱滑性層５０の構成）
耐熱滑性層５０は、基材１０の一方の面（図１中では、下側の面）に形成されている。
また、耐熱滑性層５０は、従来公知のものを用いて形成することが可能であり、例えば、バインダーとなる樹脂（バインダー樹脂）、離型性や滑り性を付与する機能性添加剤、充填剤、硬化剤、溶剤等を配合して耐熱滑性層形成用の塗布液を調製し、塗布、乾燥して形成することが可能である。
また、耐熱滑性層５０の乾燥後の塗布量は、０．１ｇ／ｍ２以上２．０ｇ／ｍ２以下程度が適当である。
【００３３】
また、耐熱滑性層５０を形成する材料のうち、バインダー樹脂としては、ポリビニルブチラール樹脂、ポリビニルアセトアセタール樹脂、ポリエステル樹脂、塩化ビニル−酢酸ビニル共重合体、ポリエーテル樹脂、ポリブタジエン樹脂、アクリルポリオール、ポリウレタンアクリレート、ポリエステルアクリレート、ポリエーテルアクリレート、エポキシアクリレート、ニトロセルロース樹脂、酢酸セルロース樹脂、ポリアミド樹脂、ポリイミド樹脂、ポリアミドイミド樹脂、ポリカーボネート樹脂、ポリアクリル樹脂、及び、それらの変性体等を用いることが可能である。
【実施例】
【００３４】
以下、本発明の各実施例及び各比較例に用いた材料を示す。
なお、文中で「部」と記載したものは、特に断りのない限り質量基準である。また、本発明は、以下の実施例に限定されるものではない。
・耐熱滑性層付き基材の作製
基材１０として、４．５μｍの片面易接着処理付きポリエチレンテレフタレートフィルムを使用し、その非易接着処理面に、下記組成の耐熱滑性層塗布液を、グラビアコーティング法により、乾燥後の膜厚が１．０μｍとなるように塗布し、１００℃で１分間乾燥することで、耐熱滑性層付きの基材１０（耐熱滑性層付き基材）を形成した。
＜耐熱滑性層塗布液＞
シリコンアクリレート（東亜合成（株）製ＵＳ‐３５０）                ５０．０部
メチルエチルケトン                                                  ５０．０部
【００３５】
（実施例１）
耐熱滑性層付き基材の易接着処理面に、下記組成の離型層塗布液−１を、グラビアコーティング法により、乾燥後の膜厚が１．０μｍとなるように塗布し、１００℃で２分間乾燥することで離型層２０を形成した。
引き続き、その離型層２０の上に、下記組成の保護層塗布液−１を、グラビアコーティング法により、乾燥後の膜厚が１．５μｍとなるように塗布し、１００℃で２分間乾燥することで接着層を形成し、実施例１の感熱転写記録媒体を得た。
【００３６】
＜離型層塗布液−１＞
アセチルセルロース樹脂                                              １０．０部
疎水性シリカ（平均粒子径：１．５μｍ）                                ２．５部
アクリルビーズ（平均粒子径：２．５μｍ）                              ２．５部
メチルエチルケトン                                                  ８５．０部
＜保護層塗布液−１＞
アクリル樹脂                                                        １５．０部
メチルエチルケトン                                                  ８５．０部
【００３７】
（実施例２）
実施例１で作製した感熱転写記録媒体において、離型層２０を下記組成の離型層塗布液−２とした以外は、実施例１と同様の手順を用い、実施例２の感熱記録転写媒体を得た。
＜離型層塗布液−２＞
アセチルセルロース樹脂                                              １０．０部
疎水性シリカ（平均粒子径：１．５μｍ）                              ０．５部
アクリルビーズ（平均粒子径：２．５μｍ）                            ４．５部
メチルエチルケトン                                                  ８５．０部
【００３８】
（実施例３）
実施例１で作製した感熱転写記録媒体において、離型層２０を下記組成の離型層塗布液−３とした以外は、実施例１と同様の手順を用い、実施例３の感熱記録転写媒体を得た。
＜離型層塗布液−３＞
アセチルセルロース樹脂                                              １０．０部
疎水性シリカ（平均粒子径：１．５μｍ）                                ４．５部
アクリルビーズ（平均粒子径：２．５μｍ）                              ０．５部
メチルエチルケトン                                                  ８５．０部
【００３９】
（実施例４）
実施例１で作製した感熱転写記録媒体において、離型層２０を下記組成の離型層塗布液−４とした以外は、実施例１と同様の手順を用い、実施例４の感熱記録転写媒体を得た。
＜離型層塗布液−４＞
アセチルセルロース樹脂                                              １０．０部
疎水性シリカ（平均粒子径：１．５μｍ）                              ０．２５部
アクリルビーズ（平均粒子径：２．５μｍ）                            ０．２５部
メチルエチルケトン                                                  ９５．０部
【００４０】
（実施例５）
実施例１で作製した感熱転写記録媒体において、離型層２０を下記組成の離型層塗布液−５とした以外は、実施例１と同様の手順を用い、実施例５の感熱記録転写媒体を得た。
＜離型層塗布液−５＞
アセチルセルロース樹脂                                              １０．０部
疎水性シリカ（平均粒子径：１．５μｍ）                                ５．０部
アクリルビーズ（平均粒子径：２．５μｍ）                              ５．０部
メチルエチルケトン                                                  ８０．０部
【００４１】
（実施例６）
実施例１で作製した感熱転写記録媒体において、離型層２０を下記組成の離型層塗布液−６とした以外は、実施例１と同様の手順を用い、実施例６の感熱記録転写媒体を得た。
＜離型層塗布液−６＞
アセチルセルロース樹脂                                              １０．０部
疎水性シリカ（平均粒子径：１．５μｍ）                                ２．５部
アクリルビーズ（平均粒子径：２．０μｍ）                              ２．５部
メチルエチルケトン                                                  ８５．０部
【００４２】
（実施例７）
実施例１で作製した感熱転写記録媒体において、離型層２０を下記組成の離型層塗布液−７とした以外は、実施例１と同様の手順を用い、実施例７の感熱記録転写媒体を得た。
＜離型層塗布液−７＞
アセチルセルロース樹脂                                              １０．０部
疎水性シリカ（平均粒子径：１．５μｍ）                                ２．５部
アクリルビーズ（平均粒子径：３．０μｍ）                              ２．５部
メチルエチルケトン                                                  ８５．０部
【００４３】
（実施例８）
実施例１で作製した感熱転写記録媒体において、離型層２０を下記組成の離型層塗布液−８とした以外は、実施例１と同様の手順を用い、実施例８の感熱記録転写媒体を得た。
＜離型層塗布液−８＞
アセチルセルロース樹脂                                              １０．０部
疎水性シリカ（平均粒子径：０．５μｍ）                                ２．５部
アクリルビーズ（平均粒子径：２．５μｍ）                              ２．５部
メチルエチルケトン                                                  ８５．０部
【００４４】
（実施例９）
実施例１で作製した感熱転写記録媒体において、離型層２０を下記組成の離型層塗布液−９とした以外は、実施例１と同様の手順を用い、実施例９の感熱記録転写媒体を得た。
＜離型層塗布液−９＞
アセチルセルロース樹脂                                              １０．０部
疎水性シリカ（平均粒子径：１．８μｍ）                                ２．５部
アクリルビーズ（平均粒子径：２．５μｍ）                              ２．５部
メチルエチルケトン                                                  ８５．０部
【００４５】
（実施例１０）
実施例１で作製した感熱転写記録媒体において、離型層２０を下記組成の離型層塗布液−１０とした以外は、実施例１と同様の手順を用い、実施例９の感熱記録転写媒体を得た。
＜離型層塗布液−１０＞
アセチルセルロース樹脂                                              １０．０部
疎水性シリカ（平均粒子径：２．０μｍ）                                ２．５部
アクリルビーズ（平均粒子径：２．５μｍ）                              ２．５部
メチルエチルケトン                                                  ８５．０部
【００４６】
（実施例１１）
実施例１で作製した感熱転写記録媒体において、離型層２０を下記組成の離型層塗布液−１１にし、乾燥後の膜厚が０．５μｍとなるように塗布した以外は、実施例１と同様の手順を用い、実施例１１の感熱記録転写媒体を得た。
＜離型層塗布液−１１＞
アセチルセルロース樹脂                                              １０．０部
疎水性シリカ（平均粒子径：０．５μｍ）                                ２．５部
アクリルビーズ（平均粒子径：１．５μｍ）                              ２．５部
メチルエチルケトン                                                  ８５．０部
【００４７】
（実施例１２）
実施例１で作製した感熱転写記録媒体において、離型層２０を下記組成の離型層塗布液−１２にし、乾燥後の膜厚が５．０μｍとなるように塗布した以外は、実施例１と同様の手順を用い、実施例１２の感熱記録転写媒体を得た。
＜離型層塗布液−１２＞
アセチルセルロース樹脂                                              １０．０部
疎水性シリカ（平均粒子径：８．０μｍ）                                ２．５部
アクリルビーズ（平均粒子径：１３．０μｍ）                            ２．５部
メチルエチルケトン                                                  ８５．０部
【００４８】
（実施例１３）
実施例１で作製した感熱転写記録媒体において、離型層２０を下記組成の離型層塗布液−１３とした以外は、実施例１と同様の手順を用い、実施例１３の感熱記録転写媒体を得た。
＜離型層塗布液−１３＞
アセチルセルロース樹脂                                              １０．０部
疎水性シリカ（平均粒子径：１．５μｍ）                              ０．２０部
アクリルビーズ（平均粒子径：２．５μｍ）                            ０．２０部
メチルエチルケトン                                                  ８９．６部
【００４９】
（実施例１４）
実施例１で作製した感熱転写記録媒体において、離型層２０を下記組成の離型層塗布液−１４とした以外は、実施例１と同様の手順を用い、実施例１４の感熱記録転写媒体を得た。
＜離型層塗布液−１４＞
アセチルセルロース樹脂                                              １０．０部
疎水性シリカ（平均粒子径：１．５μｍ）                                ５．５部
アクリルビーズ（平均粒子径：２．５μｍ）                              ５．５部
メチルエチルケトン                                                  ７９．０部
【００５０】
（実施例１５）
実施例１で作製した感熱転写記録媒体において、離型層２０を下記組成の離型層塗布液−１５とした以外は、実施例１と同様の手順を用い、実施例１５の感熱記録転写媒体を得た。
＜離型層塗布液−１５＞
アセチルセルロース樹脂                                              １０．０部
疎水性シリカ（平均粒子径：１．５μｍ）                                ２．５部
アクリルビーズ（平均粒子径：３．５μｍ）                              ２．５部
メチルエチルケトン                                                  ８５．０部
【００５１】
（実施例１６）
実施例１で作製した感熱転写記録媒体において、離型層２０を下記組成の離型層塗布液−１６とした以外は、実施例１と同様の手順を用い、実施例１６の感熱記録転写媒体を得た。
＜離型層塗布液−１６＞
アセチルセルロース樹脂                                              １０．０部
疎水性シリカ（平均粒子径：０．３μｍ）                                ２．５部
アクリルビーズ（平均粒子径：２．５μｍ）                              ２．５部
メチルエチルケトン                                                  ８５．０部
【００５２】
（実施例１７）
実施例１で作製した感熱転写記録媒体において、離型層２０を下記組成の離型層塗布液−１７にし、乾燥後の膜厚が０．３μｍとなるように塗布した以外は、実施例１と同様の手順を用い、実施例１７の感熱記録転写媒体を得た。
＜離型層塗布液−１７＞
アセチルセルロース樹脂                                              １０．０部
疎水性シリカ（平均粒子径：０．５μｍ）                                ２．５部
アクリルビーズ（平均粒子径：０．８μｍ）                              ２．５部
メチルエチルケトン                                                  ８５．０部
【００５３】
（実施例１８）
実施例１で作製した感熱転写記録媒体において、離型層２０を下記組成の離型層塗布液−１８にし、乾燥後の膜厚が６．０μｍとなるように塗布した以外は、実施例１と同様の手順を用い、実施例１８の感熱記録転写媒体を得た。
＜離型層塗布液−１８＞
アセチルセルロース樹脂                                              １０．０部
疎水性シリカ（平均粒子径：１０．０μｍ）                              ２．５部
アクリルビーズ（平均粒子径：１５．０μｍ）                            ２．５部
メチルエチルケトン                                                  ８５．０部
【００５４】
（実施例１９）
実施例１で作製した感熱転写記録媒体において、離型層２０を下記組成の離型層塗布液−１９、保護層３０を下記組成の保護層塗布液−２とした以外は、実施例１と同様の手順を用い、実施例１９の感熱記録転写媒体を得た。
＜離型層塗布液−１９＞
アセチルセルロース樹脂                                              １０．０部
疎水性シリカ（平均粒子径：１．５μｍ）                                ２．５部
メラミンビーズ（平均粒子径：２．５μｍ）                              ２．５部
メチルエチルケトン                                                  ８５．０部
＜保護層塗布液−２＞
メラミン樹脂                                                        １５．０部
メチルエチルケトン                                                  ５５．０部
トルエン                                                            ３０．０部
【００５５】
（実施例２０）
実施例１で作製した感熱転写記録媒体において、離型層２０を下記組成の離型層塗布液−２０、保護層３０を下記組成の保護層塗布液−３とした以外は、実施例１と同様の手順を用い、実施例２０の感熱記録転写媒体を得た。
＜離型層塗布液−２０＞
アセチルセルロース樹脂                                              １０．０部
疎水性シリカ（平均粒子径：１．５μｍ）                                ２．５部
シリコーンビーズ（平均粒子径：２．５μｍ）                            ２．５部
メチルエチルケトン                                                  ８５．０部
＜保護層塗布液−３＞
シリコーン樹脂                                                      １５．０部
トルエン                                                            ８５．０部
【００５６】
（実施例２１）
実施例１で作製した感熱転写記録媒体において、離型層２０を下記組成の離型層塗布液−２１とした以外は、実施例１と同様の手順を用い、実施例２１の感熱記録転写媒体を得た。
＜離型層塗布液−２１＞
アセチルセルロース樹脂                                              １０．０部
アルミナフィラー（平均粒子径：１．５μｍ）                            ２．５部
シリコーンビーズ（平均粒子径：２．５μｍ）                            ２．５部
メチルエチルケトン                                                  ８５．０部
【００５７】
（実施例２２）
実施例１で作製した感熱転写記録媒体において、離型層２０を下記組成の離型層塗布液−２２とした以外は、実施例１と同様の手順を用い、実施例２１の感熱記録転写媒体を得た。
＜離型層塗布液−２２＞
アセチルセルロース樹脂                                              １０．０部
チタニアフィラー（平均粒子径：１．５μｍ）                            ２．５部
シリコーンビーズ（平均粒子径：２．５μｍ）                            ２．５部
メチルエチルケトン                                                  ８５．０部
【００５８】
（比較例１）
実施例１で作製した感熱転写記録媒体において、離型層２０を下記組成の離型層塗布液−２３とした以外は、実施例１と同様の手順を用い、比較例１の感熱記録転写媒体を得た。
＜離型層塗布液−２３＞
アセチルセルロース樹脂                                              １０．０部
疎水性シリカ（平均粒子径：１．５μｍ）                                ５．０部
メチルエチルケトン                                                  ８５．０部
【００５９】
（比較例２）
実施例１で作製した感熱転写記録媒体において、離型層２０を下記組成の離型層塗布液−２４とした以外は、実施例１と同様の手順を用い、比較例２の感熱記録転写媒体を得た。
＜離型層塗布液−２４＞
アセチルセルロース樹脂                                              １０．０部
アクリルビーズ（平均粒子径：２．５μｍ）                              ５．０部
メチルエチルケトン                                                  ８５．０部
【００６０】
（比較例３）
実施例１で作製した感熱転写記録媒体において、離型層２０を下記組成の離型層塗布液−２５とした以外は、実施例１と同様の手順を用い、比較例３の感熱記録転写媒体を得た。
＜離型層塗布液−２５＞
アセチルセルロース樹脂                                              １０．０部
疎水性シリカ（平均粒子径：１．５μｍ）                                ２．５部
アクリルビーズ（平均粒子径：１．５μｍ）                              ２．５部
メチルエチルケトン                                                  ８５．０部
【００６１】
（比較例４）
実施例１で作製した感熱転写記録媒体において、離型層２０を下記組成の離型層塗布液−２６とした以外は、実施例１と同様の手順を用い、比較例４の感熱記録転写媒体を得た。
＜離型層塗布液−２６＞
アセチルセルロース樹脂                                              １０．０部
疎水性シリカ（平均粒子径：２．５μｍ）                                ２．５部
アクリルビーズ（平均粒子径：２．５μｍ）                              ２．５部
メチルエチルケトン                                                  ８５．０部
【００６２】
（比較例５）
実施例１で作製した感熱転写記録媒体において、離型層２０を下記組成の離型層塗布液−２７とした以外は、実施例１と同様の手順を用い、比較例５の感熱記録転写媒体を得た。
＜離型層塗布液−２７＞
アセチルセルロース樹脂                                              １０．０部
疎水性シリカ（平均粒子径：１．５μｍ）                                ２．５部
シリカビーズ（平均粒子径：２．５μｍ）                                ２．５部
メチルエチルケトン                                                  ８５．０部
【００６３】
・被転写体の作製
基材１０として、１８８μｍの白色発泡ポリエチレンテレフタレートフィルムを使用し、その一方の面に下記組成の受像層塗布液を、グラビアコーティング法により、乾燥後の膜厚が５．０μｍとなるように塗布、乾燥することで、感熱転写用の被転写体を作製した。
＜受像層塗布液＞
塩化ビニル−酢酸ビニル−ビニルアルコール共重合体                    １９．５部
アミノ変性シリコーンオイル                                            ０．５部
トルエン                                                            ４０．０部
メチルエチルケトン                                                  ４０．０部
・印画物作製
実施例１〜１２及び比較例１〜１０の熱転写性保護層４０を、像層上に評価用サーマルプリンタにて転写させて、印画物（感熱転写印画物）を作製した。
【００６４】
（特性評価）
実施例１〜１２及び比較例１〜１０について、印画時の状況の確認、並びに表面の４５度におけるグロス、画像の白化について評価を行った。評価結果を表１に示した。
【００６５】
【表１】
2015063086.tif 000003
【００６６】
表１中に示すように、基材１０に残る離型層２０と転写される保護層３０からなる熱転写性保護層４０において、離型層２０の厚さをａとしたときに、離型層２０に、不定形で且つ粒径が２ａ以下で有る無機フィラー２１と、球形で転写後の保護層３０の表面と同じ樹脂系であり且つ粒径が２ａ以上である有機フィラー２２の両者を添加することにより、４５度入射におけるグロスの値が２０以下であることが確認された。
【００６７】
さらに、両者の粒径について、無機フィラー２１の粒径を（１／２）ａ以上（９／５）ａ以下の範囲内とし、有機フィラー２２の粒径を２ａ以上３ａ以下の範囲内とすることにより、１０以下のグロスを確保することが可能であることを確認した。
また、離型層２０の厚さを０．５μｍ以上とすることによって、１０以下のグロスを実現することが可能であることと、離型層２０の厚さを５．０μｍ以下とすることにより、印画時の異音やわずかな白化すらも抑制することが可能であることが確認された。
【００６８】
また、フィラーの添加量についても同様に、フィラーの総重量を樹脂重量の５％以上とすることによって、１０以下のグロスを実現することが可能であることと、フィラーの総重量を樹脂重量の１００％以下とすることにより、印画時の異音やわずかな白化すらも抑制することが可能であることが確認された。
一方、離型層２０にフィラーをどちらか一方しか添加しない場合、または、有機フィラー２２の粒径を離型層２０の厚さの２倍以下とした場合には、光沢度が十分に下がらず、２０以下のグロスが確保できないことが確認された。
【００６９】
また、有機フィラー２２を保護層３０の表面の材質と異なるシリカとしてしまうと、保護層３０に転写した有機フィラー２２と保護層３０の屈折率差から、表面が白化してしまうことが確認された。
【産業上の利用可能性】
【００７０】
本発明により得られる感熱転写記録媒体は、昇華転写方式のプリンタに使用することが可能である、プリンタの高速・高機能化と併せて、各種画像を簡便にフルカラー形成が可能であるため、デジタルカメラのセルフプリント、身分証明書等のカード類、アミューズメント用出力物等に広く利用することが可能である。
【符号の説明】
【００７１】
１    感熱転写記録媒体
１０  基材
２０  離型層
２１  無機フィラー
２２  有機フィラー
３０  保護層
４０  熱転写性保護層
５０  耐熱滑性層
【図１】
2015063086.tif 000004